(57)【要約】【課題】  押出しラミネート加工法において、ポリウレタン樹脂単独でラミネート強度に優れる印刷インキ用バインダー、とりわけグラビア印刷インキやフレキソ印刷インキのバインダーを提供する。【解決手段】  （Ａ）数平均分子量２０００〜１００００のポリエステルポリオール、（Ｂ）有機ジイソシアネート、及び（Ｃ）鎖伸長剤を反応させて得られるポリウレタン樹脂において、（Ａ）が（ａ）グリコールと（ｂ）二塩基酸を反応させて得られるポリエステルポリオールであり、（ａ）グリコールの少なくとも２５質量％が、分子内にエーテル結合を有するグリコールである印刷インキ用バインダー。【選択図】  なし【特許請求の範囲】
【請求項１】
（Ａ）数平均分子量２０００〜１００００のポリエステルポリオール、（Ｂ）有機ジイソシアネート、及び（Ｃ）鎖伸長剤を反応させて得られるポリウレタン樹脂において、（Ａ）が（ａ）グリコールと（ｂ）二塩基酸を反応させて得られるポリエステルポリオールであり、（ａ）グリコールの少なくとも２５質量％が、分子内にエーテル結合を有するグリコールであることを特徴とする印刷インキ用バインダー。
【請求項２】
前記（Ａ）ポリエステルポリオールを構成する（ａ）がジエチレングリコール、トリエチレングリコール、ポリエチレングリコール、ジプロピレングリコール、トリプロピレングリコール、ポリプロピレングリコール、ポリテトラメチレングリコールから選択された少なくとも１種の化合物である請求項１に記載の印刷インキ用バインダー。
【発明の詳細な説明】
【技術分野】
【０００１】
本発明は、印刷インキ用バインダー、とりわけグラビア印刷インキやフレキソ印刷インキのバインダーとして有用なポリウレタン樹脂を主成分とする印刷インキ用バインダーに関する。
【背景技術】
【０００２】
近年、包装用材料としてプラスチックフィルムは、様々な分野に用いられるようになっている。かかるプラスチックフィルムへの印刷は、グラビア印刷やフレキソ印刷により行なわれている。
そして、包装基材の多様化に伴い、装飾あるいは表面保護のために用いられる印刷インキやコーティング剤に求められる性能は益々高度になってきている。
例えば、プラスチックフィルム用印刷インキにおいては、多種多様なフィルムに対する優れた印刷適性、接着性、耐ブロッキング性、および光沢などを備えている必要がある。
さらに、食品包装容器の分野においては、インキが内容物と直接触れることがなく、衛生的なラミネート加工された包装容器が使用されている。
一般にラミネート加工としては、次にあげる２つの方法がある。すなわち、各種プラスチックフィルムを印刷基材としてインキを印刷し、印刷面にアンカーコート剤を介して溶融ポリオレフィンなどを積層する押出しラミネート加工法、および該印刷面に接着剤を介してプラスチックフィルムを積層するドライラミネート加工法である。
【０００３】
したがって、ラミネート加工法において使用されるインキは、各種プラスチックフィルムなどの印刷基材に良好に接着し、積層されるプラスチックフィルムとの接着性、ラミネート強度が優れていなければならない。
【０００４】
押出しラミネート加工法において、印刷インキ用バインダーとしては、塩素化ポリプロピレン、塩化ビニル−酢酸ビニル−ビニルアルコール共重合物、及びポリウレタン樹脂等を単独又は二種以上の組合せにおいて使用している。しかし、塩素化ポリプロピレン、塩化ビニル−酢酸ビニル−ビニルアルコール共重合物を使用したラミネート物を廃棄する際に焼却すると含有塩素が化学変化を起こしてダイオキシン等有害化合物を発生する恐れがある。また、ポリウレタン樹脂の単独使用では充分なラミネート強度が得難く、ラミネート物に浮きやしわが発生するトラブルを起こし易い。
【０００５】
優れた押出しラミネート適性を得る方法として、特許文献１では、ポリエステルポリオール樹脂若しくはポリエステルポリウレタン樹脂及び塩化ビニル−酢酸ビニル−ビニルアルコール共重合物若しくは塩化ビニル−酢酸ビニル−アクリル酸ヒドロキシアルキル共重合物を含有するポリエチレン押し出しラミネート用グラビアインキを提案している。また、特許文献２では、二塩基酸又は酸無水物と炭素数３〜１０のアルカンジオールとからなる数平均分子量１５００〜３４００のポリエステルポリオール、数平均分子量５０〜５００のグリコールまたはポリエステルポリオール、水酸基を２個以上有する３級アミン、有機ジイソシアネートおよびアミン系鎖伸長剤を反応させてなる印刷インキ用ポリウレタン樹脂、および該ポリウレタン樹脂をバインダーとする押し出しラミネート用グラビアインキを提案している。
【０００６】
前者の技術は、塩素系化合物を使用しており、ラミネート物を廃棄する際に焼却すると含有塩素が化学変化を起こしてダイオキシン等有害化合物を発生する問題がある。また、後者の技術はラミネート強度が充分ではなく、従来のポリウレタン樹脂との優位性はない。
【先行技術文献】
【特許文献】
【０００７】
【特許文献１】特開２００１−２７１０１５号公報
【特許文献２】特開平９−３１６１５６号公報
【発明の概要】
【発明が解決しようとする課題】
【０００８】
本発明は、押出しラミネート加工法において、ポリウレタン樹脂単独でラミネート強度に優れる印刷インキ用バインダー、とりわけグラビア印刷インキやフレキソ印刷インキのバインダーを提供することにある。
【課題を解決するための手段】
【０００９】
すなわち、本発明は、［１］（Ａ）数平均分子量２０００〜１００００のポリエステルポリオール、（Ｂ）有機ジイソシアネート、及び（Ｃ）鎖伸長剤を反応させて得られるポリウレタン樹脂において、（Ａ）が（ａ）グリコールと（ｂ）二塩基酸を反応させて得られるポリエステルポリオールであり、（ａ）グリコールの少なくとも２５質量％が、分子内にエーテル結合を有するグリコールであることを特徴とする印刷インキ用バインダーを提供するものである。
また、本発明は、［２］前記（Ａ）ポリエステルポリオールを構成する（ａ）がジエチレングリコール、トリエチレングリコール、ポリエチレングリコール、ジプロピレングリコール、トリプロピレングリコール、ポリプロピレングリコール、ポリテトラメチレングリコールから選択された少なくとも１種の化合物である上記［１］に記載の印刷インキ用バインダーを提供するものである。
【発明の効果】
【００１０】
本発明によれば、押出しラミネート加工法において、ポリウレタン樹脂単独使用においても押出しラミネート加工法でのラミネート強度に優れる印刷インキ用樹脂、とりわけグラビア印刷インキやフレキソ印刷インキのバインダーとして有用なポリウレタン樹脂用いた印刷インキ用バインダーを提供することができる。
【発明を実施するための形態】
【００１１】
以下に、本発明を詳細に説明する。
本発明で用いる（Ａ）数平均分子量２０００〜１００００のポリエステルポリオールを構成する（ａ）グリコール成分のうち、分子内にエーテル結合を有するグリコールとしては、ジエチレングリコール、トリエチレングリコール、ポリエチレングリコール、ジプロピレングリコール、トリプロピレングリコール、ポリプロピレングリコール、ポリテトラメチレングリコール、ビスフェノールＡのエチレンオキサイド、プロピレンオキサイド、エチレンプロピレンオキサイド等のアルキレンオキサイド付加物などが挙げられる。分子内にエーテル結合を有するグリコールと組合わせるグリコールとしては、エチレングリコール、１，４−ブタンジオール、１，６−ヘキサンジオール、１−もしくは２−メチル−１，３−ブチレングリコール、１−もしくは２−メチル−１，４−ペンチレングリコール、２，４−ジエチル−１，５−ペンタンジオール、１，２−プロピレングリコール、１，３−ブタンジオ−ル、１−、２−もしくは３−メチル−１，５−ペンタンジオ−ル、２−メチル−１，３−プロパンジオール、ネオペンチルグリコール、ブチルエチルプロパンジオールなどが挙げられる。
【００１２】
なお、前記グリコール成分のうち、一部を以下の多官能ポリオ−ルを用いることができる。多官能ポリオールとしては、例えばグリセリン、トリメチロ−ルプロパン、トリメチロ−ルエタン、１，２，６−ヘキサントリオ−ル、１，２，４−ブタントリオ−ル、ソルビト−ル、ペンタエリスリト−ル等が挙げられる。
【００１３】
ポリエステルポリオールを構成するジカルボン酸としては、アジピン酸、コハク酸、セバシン酸、アゼライン酸、フマル酸、マレイン酸、テレフタル酸、イソフタル酸等およびこれらの２種以上の混合物などが挙げられる。これらのうちで特に好ましいものはアジピン酸およびセバシン酸である。また、前記ジカルボン酸の無水物および炭素数１〜５の低級アルコールのエステル化物等も含まれる。
【００１４】
本発明におけるポリエステルポリオールは、従来公知のポリエステル製造方法と同様の方法で得られる。例えば、前記ジオール成分と前記ジカルボン酸もしくは酸無水物を脱水縮合せしめてポリエステルポリオールが得られる。
【００１５】
また、本発明で用いる（Ａ）数平均分子量２０００〜１００００のポリエステルポリオールと併用して、ポリエチレングリコール類、ポリプロピレングリコール類、ポリオキシテトラメチレングリコール類、ポリカーボネートポリオール類、ポリエーテルカーボネートポリオール類、ポリブタジエンポリオール類、ポリカプロラクトンポリオール類などを使用することができる。
【００１６】
本発明で用いるポリエステルポリオールは、数平均分子量２０００〜１００００のである。数平均分子量２０００未満では、ポリウレタン樹脂を高分子量化し難く、充分なラミネート強度が得られない。一方、数平均分子量が１００００を超えると分子内のウレタン結合濃度が低くなり、接着性、及び耐ブロッキング性が低下し易くなる。ポリエステルポリオールの数平均分子量は、好ましくは３０００〜７０００であり、さらに好ましくは、３０００〜５０００である。
なお、数平均分子量は、ゲルパーミエーションクロマトグラフィー（ＧＰＣ）により測定することができる（標準ポリスチレンによる換算）。
【００１７】
本発明で用いられる（Ｂ）有機ジイソシアネートとしては、イソホロンジイソシアネート、ジシクロヘキシルメタン−４，４’−ジイソシアネート、１，４−シクロヘキサンジイソシアネート、メチルシクロヘキシレンジイソシアネート等の脂環式ジイソシアネート、テトラメチレンジイソシアネート、ヘキサメチレンジイソシアネート、ドデカメチレンジイソシアネート、２，２，４−トリメチルヘキサメチレンジイソシアネート、リジンジイソシアネート等の脂肪族ジイソシアネート、キシリレンジイソシアネート、α，α，α’，α’−テトラメチルキシリレンジイソシアネート等の芳香脂肪族ジイソシアネート、またこれらの有機ジイソシアネートの変性体が挙げられる。これらのポリイソシアネート化合物は単独で用いても良いし、２種類以上を併用しても良い。これらのうちで好ましいものは、脂環式ジイソシアネートであり、特に好ましいものはイソホロンジイソシアネートである。
【００１８】
（Ｃ）鎖伸長剤としては、各種公知のものを使用することができる。例えば、エチレンジアミン、プロピレンジアミン、ヘキサメチレンジアミン、トリエチレンテトラミン、ジエチレントリアミン、イソホロンジアミン、ジシクロヘキシルメタン−４，４’−ジアミン、ダイマージアミンなどが挙げられる。その他には、２−ヒドロキシエチルエチレンジアミン、２−ヒドロキシエチルプロピレンジアミン、ジ−２−ヒドロキシエチルエチレンジアミン、ジ−２−ヒドロキシエチルプロピレンジアミン、２−ヒドロキシプロピルエチレンジアミン、ジ−２−ヒドロキシプロピルエチレンジアミン等の分子内に水酸基を有するジアミン類、ネオペンチルグリコール、ブチルエチルプロパンジオール、エチレングリコール、ジエチレングリコール、ジプロピレングリコール、１，４−ブタンジオール、１，６−ヘキサンジオール、トリエチレングリコール、１−もしくは２−メチル−１，３−ブチレングリコール、１−もしくは２−メチル−１，４−ペンチレングリコール、２，４−ジエチル−１，５−ペンタンジオール、トリプロピレングリコールジエチレングリコール、１，２−プロピレングリコール、１，３−ブタンジオ−ル、１−、２−もしくは３−メチル−１，５−ペンタンジオ−ル、２−メチル−１，３−プロパンジオールなどのジオール類、ビスフェノールＡのエチレンオキサイド、プロピレンオキサイド、エチレンプロピレンオキサイド等のアルキレンオキサイド付加物、およびそれ以外のジオール等が挙げられる。これらのうちで特に好ましいものは、イソホロンジアミンである。
【００１９】
上記以外の（Ｃ）鎖伸長剤としては、メチルジエタノールアミン、メチルジイソプロパノールアミン、フェニルジイソプロパノールアミン、４−メチルフェニルジイソプロパノールアミン、４−メチルフェニルジエタノールアミン等の３級アミン構造を有するジオール類、およびこれらの２種類以上の混合物が挙げられる。
【００２０】
さらに、本発明においては鎖伸長停止剤を必要に応じて用いることもできる。鎖伸長停止剤としては、モノアルコール（メタノール、プロパノール、ブタノール、２−エチルヘキサノールなど）、モノアミン［炭素数２〜８のモノもしくはジアルキルアミン（ブチルアミン、ジブチルアミンなど）、炭素数２〜６のモノもしくはジアルカノールアミン（モノエタノールアミン、ジエタノールアミン、プロパノールアミン、イソプロパノールアミンなど）］などが挙げられる。
【００２１】
本発明において、（Ａ）、（Ｂ）、（Ｃ）成分を反応させてポリウレタン樹脂を製造する方法としては、（Ａ）数平均分子量２０００〜１００００のポリエステルポリオール、および（Ｂ）有機ジイソシアネート化合物をイソシアネート基過剰条件下で反応させ、イソシアネート基を有するプレポリマーを調製し、次いでこれを適当な溶媒中で（Ｃ）鎖伸長剤および必要により鎖長停止剤と反応させる２段法、ならびに各成分を一度に反応させる１段法の２つの方法が代表的なものとして挙げられるが、これらの変法または組み合わせもまた可能である。
【００２２】
また、活性水素基／イソシアネート基の当量比は、イソシアネート過剰になるようにするほか制限されないが、活性水素基／イソシアネート基が、当量比で１／１．５〜１／３の範囲になるように反応させるのが好ましい。また、得られたプレポリマーと（Ｃ）鎖伸長剤および必要に応じて鎖長停止剤とを反応させる際の条件は、プレポリマーの末端に有するイソシアネート基１当量当り、（Ｃ）鎖伸長剤および鎖長停止剤中のイソシアネート基と反応しうる活性水素の合計当量が１．０〜２．０当量の範囲内とするのが好ましく、特に活性水素がアミノ基の場合には、１．０〜１．５当量の範囲内であるのがよい。前記活性水素が１．０当量未満の場合、接着性、耐ブロッキング性が十分でなく、前記活性水素が２．０当量を超えて過剰になった場合には、（Ｃ）鎖伸長剤が未反応のまま残存し、印刷後に臭気が残りやすくなる。
【００２３】
上記反応に際して、反応を促進させるため、必要により通常のウレタン反応において使用される触媒を用いることができる。かかる触媒の例としては、トリエチルアミン、Ｎ−エチルモルホリン、トリエチレンジアミン等のアミン触媒、ジブチル錫ジラウレート、ジオクチル錫ジラウレート、オクチル酸錫等の錫系触媒、テトラブチルチタネート等のチタン系触媒などが挙げられる。
【００２４】
使用する溶剤としては、メタノール、エタノール、イソプロパノール、ｎ−プロパノール、メトキシプロパノール等のアルコール系溶剤、酢酸エチル、酢酸ｎ−プロピル、酢酸イソプロピル、酢酸ブチル等のエステル系溶剤、メチルエチルケトン等のケトン系溶剤、トルエン、キシレンなどの芳香族系溶剤が挙げられ、これらは単独または２種以上の混合物として用いる。
【００２５】
本発明において、合成し得られるポリウレタン樹脂の数平均分子量は、通常５０００〜１０００００の範囲とするのが好ましい。数平均分子量が５０００未満では、これをバインダーとして用いた印刷インキのラミネート強度が低下しやすくなり、一方、１０００００を超える場合にはポリウレタン樹脂の粘度が上昇し、印刷インキの光沢が低下しやすくなる。また、ポリウレタン樹脂の樹脂固形分濃度は特に制限はされないが、インキ製造時の作業性等を考慮して適宜決定すればよく、通常は１５〜６０質量％、粘度は５０〜１０００００ｍＰａ・ｓ（２５℃）の範囲に調整するのが実用上望ましい。
【００２６】
以上のようにして得られた本発明の印刷インキ用バインダーに、着色剤、溶剤、さらに必要に応じてインキ流動性およびインキ表面皮膜を改良するための界面活性剤、ワックス、その他添加剤を適宜配合しボ−ルミル、アトライタ−、サンドミル等の通常のインキ製造装置を用いて混練することにより印刷インキを製造することができる。なお、印刷インキ中の本発明のバインダーの配合量は印刷インキ中、その樹脂固形分で３〜２０質量％になるように配合するのが好ましい。
【実施例】
【００２７】
以下に、実施例および比較例をあげて本発明を具体的に説明するが、本発明はこれら実施例に制限されるものではない。なお、部および％は質量基準である。
【００２８】
製造例１（ポリウレタン樹脂Ａの合成）
撹拌機、温度計および窒素ガス導入管を備えた丸底フラスコに、（Ａ）成分としてジエチレングリコール：ネオペンチルグリコールの重量比が５０：５０のアジペートである数平均分子量４０００のポリエステルポリオールを４００部と、（Ｂ）成分としてイソホロンジイソシアネート４４．４部を仕込み、窒素気流下、１０５℃で６時間反応させ、イソシアネート基含量１．８９％のプレポリマーを製造した後、メチルエチルケトン２９６部を加えてウレタンプレポリマーの均一溶液とした。続いて（Ｃ）成分としてイソホロンジアミン１９．２部、メチルエチルケトン４６１部および鎖伸長停止剤としてイソプロピルアルコール３２５部からなる混合物に前記ウレタンプレポリマー溶液７４０部を加え、次いで６０℃で３時間反応させた。こうして得られたポリウレタン樹脂（以下、ポリウレタン樹脂Ａ）は、樹脂固形分濃度が３０．５質量％、粘度が９８０ｍＰａ・ｓ（２５℃）、アミン価が０．９ｍｇＫＯＨ／ｇであった。
【００２９】
製造例２（ポリウレタン樹脂Ｂの合成）
実施例１で使用した数平均分子量４０００のポリエステルポリオールを、ジエチレングリコール：ネオペンチルグリコールの質量比が８０：２０のアジペートに変更した他は、実施例１と同様に合成した。こうして得られたポリウレタン樹脂（以下、ポリウレタン樹脂Ｂ）は、樹脂固形分濃度が３０．３質量％、粘度が９９０ｍＰａ・ｓ（２５℃）、アミン価が１．０ｍｇＫＯＨ／ｇであった。
【００３０】
製造例３（ポリウレタン樹脂Ｃの合成）
実施例１で使用した数平均分子量４０００のポリエステルポリオールを、トリエチレングリコール：ネオペンチルグリコールの質量比が５０：５０重量のアジペートに変更した他は、実施例１と同様に合成した。こうして得られたポリウレタン樹脂（以下、ポリウレタン樹脂Ｃ）は、樹脂固形分濃度が３０．１質量％、粘度が９８０ｍＰａ・ｓ（２５℃）、アミン価が０．８ｍｇＫＯＨ／ｇであった。
【００３１】
製造例４（ポリウレタン樹脂Ｄの合成）
実施例１で使用した数平均分子量４０００のポリエステルポリオールを、分子量４００のポリエチレングリコール：ネオペンチルグリコールの質量比が３０：７０のアジペートに変更した他は、実施例１と同様に合成した。こうして得られたポリウレタン樹脂（以下、ポリウレタン樹脂Ｄ）は、樹脂固形分濃度が３０．０質量％、粘度が１０００ｍＰａ・ｓ（２５℃）、アミン価が１．１ｍｇＫＯＨ／ｇであった。
【００３２】
製造例５（ポリウレタン樹脂Ｅの合成）
実施例１で使用した数平均分子量４０００のポリエステルポリオールを、ジプロピレングリコール：ネオペンチルグリコールの質量比が５０：５０のアジペートに変更した他は、実施例１と同様に合成した。こうして得られたポリウレタン樹脂（以下、ポリウレタン樹脂Ｅ）は、樹脂固形分濃度が３０．３質量％、粘度が１０１０ｍＰａ・ｓ（２５℃）、アミン価が０．８ｍｇＫＯＨ／ｇであった。
【００３３】
製造例６（ポリウレタン樹脂Ｆの合成）
実施例１で使用した数平均分子量４０００のポリエステルポリオールを、ジプロピレングリコール：ネオペンチルグリコールの質量比が８０：２０のアジペートに変更した他は、実施例１と同様に合成した。こうして得られたポリウレタン樹脂（以下、ポリウレタン樹脂Ｆ）は、樹脂固形分濃度が３０．５質量％、粘度が９７０ｍＰａ・ｓ（２５℃）、アミン価が０．９ｍｇＫＯＨ／ｇであった。
【００３４】
製造例７（ポリウレタン樹脂Ｇの合成）
実施例１で使用した数平均分子量４０００のポリエステルポリオールを、分子量４００のポリプロピレングリコール：ネオペンチルグリコールの質量比が３０：７０重量のアジペートに変更した他は、実施例１と同様に合成した。こうして得られたポリウレタン樹脂（以下、ポリウレタン樹脂Ｇ）は、樹脂固形分濃度が３０．１質量％、粘度が１０２０ｍＰａ・ｓ（２５℃）、アミン価が０．９ｍｇＫＯＨ／ｇであった。
【００３５】
製造例８（ポリウレタン樹脂Ｈの合成）
実施例１で使用した数平均分子量４０００のポリエステルポリオールを、分子量４００のポリテトラメチレングリコール：ネオペンチルグリコールの質量比が３０：７０のアジペートに変更した他は、実施例１と同様に合成した。こうして得られたポリウレタン樹脂（以下、ポリウレタン樹脂Ｈ）は、樹脂固形分濃度が３０．０質量％、粘度が９６０ｍＰａ・ｓ（２５℃）、アミン価が０．８ｍｇＫＯＨ／ｇであった。
【００３６】
製造例９（ポリウレタン樹脂Ｉの合成）
実施例１で使用した数平均分子量４０００のポリエステルポリオールを、エチレングリコール：ネオペンチルグリコールの質量比が５０：５０のアジペートに変更した他は、実施例１と同様に合成した。こうして得られたポリウレタン樹脂（以下、ポリウレタン樹脂Ｉ）は、樹脂固形分濃度が３０．２質量％、粘度が１０００ｍＰａ・ｓ（２５℃）、アミン価が１．１ｍｇＫＯＨ／ｇであった。
【００３７】
製造例１０（ポリウレタン樹脂Ｊの合成）
実施例１で使用した数平均分子量４０００のポリエステルポリオールを、１，４−ブタンジオール：ネオペンチルグリコールの質量比が５０：５０重量のアジペートに変更した他は、実施例１と同様に合成した。こうして得られたポリウレタン樹脂（以下、ポリウレタン樹脂Ｊ）は、樹脂固形分濃度が３０．４質量％、粘度が１０２０ｍＰａ・ｓ（２５℃）、アミン価が０．８ｍｇＫＯＨ／ｇであった。
以上の製造例１〜１０の配合を纏めて表１に示した。
【００３８】
【表１】
2010270216.tif 000002
【００３９】
実施例１〜８および比較例１〜２
（１）色顔料分散性については、製造例１〜１０の各バインダー樹脂３３部、シアニンブルー１０部、混合溶剤メチルエチルケトン／イソプロピルアルコール＝７／３（質量比）５７部からなる組成の混合物を、顔料分散機（ペイントシェイカー）を用いて３時間分散した後、混合溶剤を用いてザーンカップＮｏ．３で１５秒となるよう粘度調整し、色顔料分散性の評価を行った。また、製造例１〜１０の各バインダー樹脂４０部、チタン白３５部、混合溶剤メチルエチルケトン／イソプロピルアルコール＝７／３（質量比）２５部からなる組成の混合物を、顔料分散機（ペイントシェイカー）を用いて１時間分散し、上記混合溶剤を用いてザーンカップＮｏ．３で１５秒となるように上記溶剤を用いて粘度調整を行い、下記（１）、（２）、（３）、（４）、（５）の評価検討を行った。以上の結果を表２に纏めて示した。
【００４０】
本発明における各種性能評価の方法について説明する。
【００４１】
（１）色顔料分散性
ポリエチレンテレフタレートフィルム（ＰＥＴフィルムと略す）に上記に記載のインキ（シアニンブルー）を用いて印刷を施し、印刷フィルムを作製し、印刷物の塗膜の状態を目視観察で判定した。評価基準は以下の通り。
「○」…塗膜に色むらがなく、顔料分散が良好なもの。
「△」…塗膜に一部色むらがあり、顔料分散が若干劣るもの。
「×」…塗膜に色むらが生じており、顔料分散が劣るもの。
【００４２】
（２）再溶解性
上記に記載のインキ（チタン白）を用いてＰＥＴフィルムに印刷を施し、印刷フィルムを作製し、上記フィルムをメチルエチルケトン／イソプロピルアルコール＝７／３（質量比）の混合溶剤に浸漬して印刷面の再溶解性を観察した。
「○」…浸漬面積の７０％以上が再溶解する。
「△」…浸漬面積の２０％以上〜７０％未満が再溶解する。
「×」…浸漬面積の０％以上〜２０％未満が再溶解する。
【００４３】
（３）印刷適性
上記に記載のインキ（チタン白）により小型グラビア印刷試験機を用いてＰＥＴフィルム印刷した印刷パターンの状態、すなわち、版のドクター切れの状態、およびセル詰りに関連する印刷パターンの欠落を目視観察で判定した。評価基準は以下の通り。
「○」…印刷適性が良好なもの。
「△」…印刷適性が不十分なもの。
「×」…印刷適性が極めて劣るもの。
【００４４】
（４）ラミネート強度
上記に記載のインキ（チタン白）を二軸延伸ポリプロピレンフィルム（ＯＰＰフィルムと略す）またはＰＥＴフィルム、に印刷した印刷物のインキ面に、アンカーコート剤としてポリエチレンイミンを０．１ｇ／ｍ２の塗布量で塗布した後、６０μｍの無延伸ポリエチレンフィルムを印刷面に乗せて１６０℃でヒートシールする代替法にてラミネート加工物を得た。２４時間後にこのラミネートフィルムを１５ｍｍ幅に切り出し、引っ張り速度１００ｍｍ／分で１８０℃剥離試験を行った。
【００４５】
【表２】
2010270216.tif 000003
【００４６】
分子内にエーテル結合を有するグリコールが、全グリコールの２５質量％未満である比較例１〜２(エーテル結合無し)は、ラミネート強度が低い。これに対し、分子内にエーテル結合を有するグリコールが、全グリコールの２５質量％以上とした実施例１〜８は、ラミネート強度が高く、押出しラミネート加工法に使用する印刷インキ用のバインダーとして極めて有用である。